(57)【要約】金属対象物の腐食を防止するための保護カバー装置（１００）。この保護カバー装置は、ミクロ環境を画成するためのカバー（１０１、２００、６００）と、ミクロ環境内へ１以上の腐食防止剤を解放するための腐食防止剤供給源とを含んでいる。１つの実施形態においては、カバー２００は、外側不透液層（２０４）と、内側透液層（２０２）と、外側層と内側層との間に配置された超吸収性層（２０６）とを含んでいる。もう一つ別の実施形態においては、カバー（６００）は、透湿層（６０２）と、該透湿層を支持するための多孔質の支持層（６０６）とを含んでいる。これらの実施形態の両方において、対応する上記の層の１以上又はこれらの層とは別個の層内において１以上の腐食防止剤をカバー内に組み入れても良く又は腐食防止剤をミクロ環境へと流体的に連通させる別個の容器内に提供しても良い。
2005528529.tif 000002
【特許請求の範囲】
【請求項１】
対象物に適用されたときに、該対象物に隣接してミクロ環境を画成することによって、対象物を保護するための保護カバー装置であって、
（ａ）対象物に適用され且つ対象物に適用されたときにミクロ環境を画成するカバーであって、非多孔質の透湿層からなる第１の層を含んでいるカバーと、
（ｂ）前記カバーが対象物に適用されたときに、前記ミクロ環境に少なくとも１つの腐食防止剤を提供する腐食防止剤供給源であって、前記カバーが対象物に適用されたときに前記ミクロ環境と連通して、前記腐食防止剤の少なくともいくらかが前記ミクロ環境に流入することができるようになされている腐食防止剤供給源と、
を含む保護カバー装置。
【請求項２】
請求項１に記載の保護カバー装置であって、
前記少なくとも１つの腐食防止剤が前記非多孔質の透湿層内に分散されている、保護カバー装置。
【請求項３】
請求項１に記載の保護カバー装置であって、
前記カバーが、該カバーが対象物に適用されたときに対象物と対面する内側面と、該内側面と対面する第２の層とを含んでおり、前記少なくとも１つの腐食防止剤が前記第２の層内に含まれている、保護カバー装置。
【請求項４】
請求項３に記載の保護カバー装置であって、
前記第２の層がコーティングである、保護カバー装置。
【請求項５】
請求項３に記載の保護カバー装置であって、
前記第２の層が多孔質の非コーティングを含んでいる、保護カバー装置。
【請求項６】
請求項１に記載の保護カバー装置であって、
前記腐食防止剤供給源が容器を含んでおり、前記少なくとも１つの腐食防止剤が前記容器内に含まれている、保護カバー装置。
【請求項７】
請求項１に記載の保護カバー装置であって、
前記カバーが、該カバーが対象物に適用されたときに対象物から離れる方向に面した外側面を含み、更に、前記外側面と対面し且つ多孔質材料を含んでいる第２の層を含んでいる、保護カバー装置。
【請求項８】
請求項７に記載の保護カバー装置であって、
前記第２の層が、前記外側面のすぐ隣に配置されており且つ前記第１の層に取り付けられている、保護カバー装置。
【請求項９】
請求項７に記載の保護カバー装置であって、
前記カバーが、更に、前記外側面から隔てられた内側面と、前記第１の層の前記内側面に対面し且つ透液性材料からなる第３の層とを含んでいる、保護カバー装置。
【請求項１０】
請求項９に記載の保護カバー装置であって、
前記カバーが、更に、前記第１の層と前記第３の層との間に配置された第４の層を含んでおり且つ超吸収性材料を含んでいる、保護カバー装置。
【請求項１１】
請求項１に記載の保護カバー装置であって、
前記カバーが前記対象物に適用されたときに該対象物と対面する内側面を含んでおり、前記内側面に対面し且つ超吸収性材料を含んでいる第２の層を更に含んでいる、保護カバー装置。
【請求項１２】
請求項１に記載の保護カバー装置であって、
前記非多孔質の透湿膜が、（ａ）コポリエーテルエステル、（ｂ）コポリエーテルアミド、（ｃ）１分子当たり最大３個の反応性イソシアネート基を有する枝分かれしたコポリエーテル及び（ｄ）過フルオロスルフォン酸生成物のうちの１つである、保護カバー装置。
【請求項１３】
請求項１に記載の保護カバー装置であって、
前記カバーが、予め選択されたレーダー作用能力を有する少なくとも１つのレーダー作用材料を含んでいる、保護カバー装置。
【請求項１４】
請求項１３に記載の保護カバー装置であって、
前記少なくとも１つのレーダー作用材料が前記第１の層に配置されている、保護カバー装置。
【請求項１５】
請求項１３に記載の保護カバー装置であって、
前記カバーが更に第２の層を含んでおり、前記レーダー作用材料が前記第２の層内に含まれている、保護カバー装置。
【請求項１６】
対象物に適用されたときに、該対象物に隣接してミクロ環境を画成することによって対象物を保護するための保護カバー装置であって、
（ａ）対象物に適用され且つ対象物に適用されたときにミクロ環境を画成するカバーであって、
（ｉ）透湿性材料からなる第１の層と、
（ｉｉ）前記第１の層に取り付けられ且つ多孔質材料からなり且つ前記第１の層のための支持を提供する第２の層と、
を含んでいるカバーと、
（ｂ）少なくとも１つの腐食防止剤を含み且つ前記少なくとも１つの腐食防止剤を前記ミクロ環境に提供するために前記対象物に適用されたときに前記ミクロ環境と連通する、腐食防止剤供給源と、
を含む保護カバー装置。
【請求項１７】
請求項１６に記載の保護カバー装置であって、
前記透湿性材料が非多孔質層を形成している、保護カバー装置。
【請求項１８】
請求項１６に記載の保護カバー装置であって、
前記透湿層が多孔質材料を含んでいる、保護カバー装置。
【請求項１９】
請求項１６に記載の保護カバー装置であって、
前記第１の層が少なくとも１つの腐食防止剤を含んでいる、保護カバー装置。
【請求項２０】
請求項１６に記載の保護カバー装置であって、
前記第１の層が、カバーが対象物に適用されたときに対象物と対面する内側面を有しており、前記カバーは、前記内側層と対面し且つ少なくとも１つの腐食防止剤を含んでいる第３の層を含んでいる、保護カバー装置。
【請求項２１】
請求項１６に記載の保護カバー装置であって、
前記腐食防止剤供給源が、少なくとも１つの腐食防止剤を含んでいる容器を含んでいる、保護カバー装置。
【請求項２２】
請求項１６に記載の保護カバー装置であって、
前記第１の層が内側面と外側面とを有しており、前記第２の層が前記外側面に対面しており、前記カバーは、前記内側面に対面し且つ透液性材料を含んでいる第３の層を更に含んでいる、保護カバー装置。
【請求項２３】
請求項２２に記載の保護カバー装置であって、
前記カバーは、前記第１の層と第３の層との間に配置された超吸収性の層を更に含んでいる、保護カバー装置。
【請求項２４】
請求項１６に記載の保護カバー装置であって、
前記第１の層が、前記カバーが対象物に適用されたときに対象物と対面する内側面を有しており、該カバーは、前記内側面に対面している超吸収性層を更に含んでいる、保護カバー装置。
【請求項２５】
請求項１６に記載の保護カバー装置であって、
前記カバーが、予め選択されたレーダー作用能力を有する少なくとも１つのレーダー作用材料を含んでいる、保護カバー装置。
【請求項２６】
請求項２５に記載の保護カバー装置であって、
前記少なくとも１つのレーダー作用材料が前記第１の層及び第２の層のうちの少なくとも１つの中に配置されている、保護カバー装置。
【請求項２７】
請求項２５に記載の保護カバー装置であって、
前記レーダー作用材料が含まれている第３の層を更に含んでいる、保護カバー装置。
【請求項２８】
金属対象物に適用されたときに、該対象物に隣接してミクロ環境を画成することによって対象物の腐食を防止するための保護カバー装置であって、
（ａ）カバーであって、
（ｉ）第１の面と第２の面とを有し且つ水分を吸収し且つ蓄積するようになされた吸収材料を含んでいる第１の層と、
（ｉｉ）前記第１の層の第１の面に隣接して配置され且つ不透液性である第２の層と、
を含んでいるカバーと、
（ｂ）少なくとも１つの腐食防止剤を含んでおり且つ前記カバーが金属対象物に適用されたときに、ミクロ環境と流体連通する腐食防止剤供給源と、
含む保護カバー装置。
【請求項２９】
請求項２８に記載の保護カバー装置であって、
前記吸収材料がヒドロゲル超吸収性材料である、保護カバー装置。
【請求項３０】
請求項２８に記載の保護カバー装置であって、
前記第１の層が繊維母材を更に含んでいる、保護カバー装置。
【請求項３１】
請求項３０に記載の保護カバー装置であって、
前記吸収材料が前記繊維母材全体に分散されている、保護カバー装置。
【請求項３２】
請求項３０に記載の保護カバー装置であって、
前記吸収材料がヒドロゲル超吸収性材料である、保護カバー装置。
【請求項３３】
請求項２８に記載の保護カバー装置であって、
前記第２の層が透湿性である、保護カバー装置。
【請求項３４】
請求項３３に記載の保護カバー装置であって、
前記第２の層が非多孔質層を含んでいる、保護カバー装置。
【請求項３５】
請求項３３に記載の保護カバー装置であって、
前記第２の層が、織物層と通気性ウレタン層との積層物を含んでいる、保護カバー装置。
【請求項３６】
請求項２８に記載の保護カバー装置であって、
前記第２の層が前記第１の層に対して取り外し可能に固着されている、保護カバー装置。
【請求項３７】
請求項２８に記載の保護カバー装置であって、
前記カバーと熱伝導状態にある加熱部材を更に含んでいる、保護カバー装置。
【請求項３８】
請求項３７に記載の保護カバー装置であって、
前記加熱部材が、前記カバー内に配置されている電気抵抗線を含んでいる、保護カバー装置。
【請求項３９】
請求項２８に記載の保護カバー装置であって、
前記腐食防止剤供給源が、前記第１の層と前記第２の層とのうちの少なくとも１つを含んでいる、保護カバー装置。
【請求項４０】
請求項２８に記載の保護カバー装置であって、
前記カバーが、前記腐食防止剤供給源を含んでいる第３の層を含んでいる、保護カバー装置。
【請求項４１】
請求項４０に記載の保護カバー装置であって、
前記第３の層が透液性である、保護カバー装置。
【請求項４２】
請求項４０に記載の保護カバー装置であって、
前記第３の層がコーティングである、保護カバー装置。
【請求項４３】
請求項２８に記載の保護カバー装置であって、
前記腐食防止剤供給源が、前記少なくとも１つの腐食防止剤を含んでいる容器を含んでいる、保護カバー装置。
【請求項４４】
請求項２８に記載の保護カバー装置であって、
前記カバーが、予め選択されたレーダー作用能力を有している少なくとも１つのレーダー作用材料を更に含んでいる、保護カバー装置。
【請求項４５】
請求項４４に記載の保護カバー装置であって、
前記少なくとも１つのレーダー吸収材料が、前記第１の層と第２の層とのうちの少なくとも１つの中に組み込まれている、保護カバー装置。
【請求項４６】
請求項４４に記載の保護カバー装置であって、
前記カバーが、予め選択されたレーダー作用能力を有している少なくとも１つのレーダー作用材料を含んでいる第３の層を更に含んでいる、保護カバー装置。
【請求項４７】
請求項２８に記載の保護カバー装置であって、
前記第１の層の前記第２の側と対面し且つ透液性である第３の層を更に含んでいる、保護カバー装置。
【請求項４８】
金属対象物のための保護カバーのためのパネルであって、
（ａ）第１の面と第２の面とを有し且つ水分を吸収し貯蔵するようになされた超吸収性材料を含んでいる第１の層と、
（ｂ）前記第１の層の前記第１の面に隣接して配置されており、不透液性であり、外周端縁を有している第２の層と、
（ｃ）前記外周端縁に隣接して配置され、パネルを類似した別個のパネルに取り外し可能に結合するようになされた結合部材と、を含み、
前記パネルが少なくとも０．２７９ｍ２（３ｆｔ２）の面積を有している、パネル。
【請求項４９】
請求項４８に記載のパネルであって、
前記第２の層が透湿性である、パネル。
【請求項５０】
請求項４９に記載のパネルであって、
前記第２の層が非多孔質性の層を含んでいる、パネル。
【請求項５１】
請求項４８に記載のパネルであって、
第１の側と第２の側とを更に含んでおり、前記結合部材が、フック部分とループ部分とを含んでいるフックアンドループ結合部材を含んでおり、前記フック部分は、当該パネルの前記第１の側に固定されており、前記ループ部分が当該パネルの前記第２の側に固定されている、パネル。
【請求項５２】
請求項４８に記載のパネルであって、
少なくとも１つの腐食防止剤を含んでいる少なくとも１つの腐食防止剤供給源を更に含んでいる、パネル。
【請求項５３】
対象物のための保護カバーのためのパネルであって、
（ａ）第１の面と第２の面とを有し且つ不透液透湿性材料を含んでいる第１の層と、
（ｂ）前記第１の層の前記第１の面において、前記第１の層に連続的に取り付けられ、多孔質材料によって作られており、外周端縁を有している第２の層と、
（ｃ）前記外周端縁に隣接して配置され、当該パネルを類似した別個のパネルに結合するようになされた結合部材と、を含み、
当該パネルが少なくとも０．０９３ｍ２（１ｆｔ２）の面積を有している、パネル。
【請求項５４】
請求項５３に記載のパネルであって、
前記第１の層が非多孔質層を含んでいる、パネル。
【請求項５５】
請求項５３に記載のパネルであって、
前記第１の層が多孔質層を含んでいる、パネル。
【請求項５６】
請求項５３に記載のパネルであって、
前記カバーが第１の側と第２の側とを更に含んでおり、前記結合部材が、フック部とループ部とを含んでいるフックアンドループ結合部材を含んでおり、前記フック部が当該パネルの前記第１の側に固定されており、前記ループ部が当該パネルの前記第２の側に固定されている、パネル。
【請求項５７】
金属対象物に対する腐食を防止するための方法であって、
（ａ）カバーであって、
（ｉ）第１の面と第２の面とを有し且つ水分を吸収し蓄積するようになされた第１の層と、
（ｉｉ）前記第１の層の前記第２の面に隣接して配置され且つ不透液性である第２の層と、を含むカバーを準備するステップと、
（ｂ）前記カバーの下方にミクロ環境を形成するように、前記第１の層が前記金属対象物と対面するように、該金属対象物の一部分を前記カバーで覆うステップと、を含む方法。
【請求項５８】
請求項５７に記載の方法であって、
前記金属対象物上に保護膜を形成するように、前記ミクロ環境内に少なくとも１つの腐食防止剤を導入するステップを更に含んでいる、方法。
【請求項５９】
金属対象物の腐食を防止するための方法であって、
（ａ）非多孔質の透湿層を含むカバーを準備するステップと、
（ｂ）前記カバーの下方にミクロ環境を画成するために、前記金属対象物の少なくとも一部分を前記カバーで覆うステップと、
（ｃ）前記金属対象物上に保護膜を形成するために、前記ミクロ環境内に少なくとも１つの腐食防止剤を導入するステップと、を含む方法。
【請求項６０】
金属対象物の腐食を防止するための方法であって、
（ａ）不透液性で且つ透湿性の層と、該不透液性で且つ透湿性の層に取り付けられた多孔質層とを含むカバーを準備するステップと、
（ｂ）前記不透液透湿性層が金属対象物に対面し且つ前記カバーの下方にミクロ環境を画成するように、前記金属対象物の少なくとも一部分を前記カバーで覆うステップと、
（ｃ）前記金属対象物上に保護膜を形成するために、少なくとも１つの腐食防止剤を前記ミクロ環境内へ導入するステップと、を含む方法。
【請求項６１】
金属対象物のための保護カバーであって、
（ａ）第１の面と第２の面とを有する第１の層であって、水分を吸収し且つ蓄積するようになされた超吸収性材料を含んでいる第１の層と、
（ｂ）前記第１の層の前記第１の面に対面し且つ非多孔質の透湿膜を含んでいる第２の層と、
（ｃ）前記第１の層の前記第２の面に対面し且つ透液性材料を含んでいる第３の層と、を含む保護カバー。
【請求項６２】
請求項６１に記載の保護カバーであって、
少なくとも１つの腐食防止剤を更に含んでいる、保護カバー。
【請求項６３】
対象物を水分から保護するためのパネル化されたカバー装置であって、
複数のパネルを含み、該複数のパネルの各々が、
（ｉ）第１の面と第２の面とを有し、水分を吸収し且つ蓄積するようになされた吸収材を含んでいる第１の層と、
（ｉｉ）前記第１の層の前記第１の面に隣接して配置され、不透液性である第２の層とを含んでおり、
前記複数のパネルの各々が、前記複数のパネルのうちの少なくとも１つの隣接するパネルに結合されている、パネル化されたカバー装置。
【請求項６４】
請求項６３に記載のパネル化されたカバー装置であって、
前記複数のパネルのうちの隣接するパネル同士が縫い合わされた継ぎ目によって互いに結合されている、パネル化されたカバー装置。
【請求項６５】
請求項６３に記載のパネル化されたカバー装置であって、
前記複数のパネルのうちの隣接するパネル同士が、再結合可能な結合部材によって互いに結合されている、パネル化されたカバー装置。
【請求項６６】
パネル化されたカバー装置が対象物に適用されたときに、対象物の周囲にミクロ環境を形成することによって、対象物を保護するためのパネル化されたカバー装置であって、
複数のパネルを含み、該複数のパネルの各々が、
（ｉ）第１の面と第２の面とを有し且つ不透液性材料を含んでいる第１の層と、
（ｉｉ）前記第１の層の前記第１の面において前記第１の層に連続的に取り付けられ、多孔質材料によって作られている第２の層と、
（ｉｉｉ）当該パネル化されたカバー装置が対象物に適用されたときに、少なくとも１つの腐食防止剤をミクロ環境に付与するための腐食防止剤供給源と、を含み、
前記複数のパネルの各々が、前記複数のパネルのうちの少なくとも１つの隣接するパネルに結合されている、パネル化されたカバー装置。
【請求項６７】
請求項６６に記載のパネル化されたカバー装置であって、
前記複数のパネルのうちの隣接するパネル同士が、縫い合わされた継ぎ目によって互いに結合されている、パネル化されたカバー装置。
【請求項６８】
請求項６６に記載のパネル化されたカバー装置であって、
前記複数のパネルのうちの隣接するパネル同士が、再結合可能な結合部材によって互いに結合されている、パネル化されたカバー装置。
【発明の詳細な説明】
【発明の分野】
【０００１】
本願は、２０００年４月２６日に出願された米国特許出願シリアルナンバー０９／５５７，８４５号の一部継続出願である。更に、本願は、２００１年８月２８日に出願された米国仮出願第６０／３１５，３１７号、２００１年８月２９日に出願された米国仮出願第６０／３１５，６６８号及び２００２年６月５日に出願された米国仮出願第６０．３８６，０１７号による利益も主張している。
【０００２】
本発明は、概して、環境成分から材料を保護するためのカバーの分野に関する。より特定すると、本発明は、腐食防止剤を含んでいる保護カバー装置に関する。
【背景技術】
【０００３】
腐食及び腐食の浸透に対する配慮は、経済的理由及び安全性の理由から益々重要になって来ている。１９９０年代の中頃になされた見積もりに基づくと、腐食に関係する全費用は、米国だけで１年に１００億ドルを超える計算になる。これらのコストは、典型的には、腐食の直接的なコストのみを計算しており、安全、プラントの中断時間、製品の損失、汚染及び割り増しのような関連する間接的なコストを含んでいない。
【０００４】
腐食は、金属又は金属合金に対する環境の破壊的な作用として定義することができる。ほぼ毎回の金属腐食プロセスは、水性溶液の電子的な電荷の移動を含み、ほとんどの腐食作用は、液体又は凝縮気相状態の水分の存在下において起こり、多湿状態においても起こる。腐食は、特に、とりわけ、高いイオン移動、ｐＨ作用及び水素イオンのレベルを高める高い溶解酸素レベルにより、海水が腐食作用を高める船、船上沖合掘削装置及び沿岸領域のような場所において受ける海洋環境においては問題である。腐食反応は、海水中に存在する塩素イオンのような汚染物質によって海洋環境においては更に加速される。海洋環境において貯蔵され且つ使用される装置に対する腐食による損傷は、メンテナンスコスト、有用性、修理及び信頼性に有害な影響を与える大きな問題である。
【０００５】
例えば、船上又は海洋領域に貯蔵される装置は、理想的な有効性よりも有効性が低いことが証明されている保護貯蔵装置内に貯蔵されることが多い。このような装置は、せいぜい、耐水性の防水布によって覆われ、時々ではあるけれども、特に船上装置に対しては、適正に覆われず海洋環境に直に晒され、これは、急速な腐食につながる。環境が耐水性の防水布によって覆われているときでさえ、海水は、依然として防水布の中及び／又は近くを貫通して保護された空間内へと浸透し、そこに集まり且つその下にある装置を腐食させる。従来の貯蔵装置はまた、使用及び維持管理が煩わしく、その結果、腐食が著しいままであり且つ錆の除去、塗装及び交換に多大な時間を必要とする費用の問題を生じ、これは、時期尚早な装置の交換につながることが多い。
【０００６】
図１は、面２４上に載置されている金属対象物２２のような対象物を、雨、海水のしぶき、露等のような水分から保護するために使用される一般的な防水カバー２０を示している。カバー２０は、外側面２６、内側面２８及び外周端縁３２によって画成されている領域３０を有している。カバーによって包囲される空間によってミクロ環境が画成される典型的な方法で対象物２２を覆っているカバー２０が示されている。このミクロ環境は、カバー２０と対象物２２との間に配置されている領域３４のような多数の内側領域を含んでいる。
【０００７】
一般的に、カバー２０のような一般的なカバーは、例えば、連続膜又はその他の膜のような緊密に織られたポリマー繊維又は不織構造によって作られた少なくとも１つの液体不浸透性相を含んでいる。より複雑な従来のカバーは、過酷な環境に耐えるための耐久性の高い外側面及び覆われる対象物に対する機械的な損傷を最少化する非剥離性の内側面のような付加的な特徴を付与する１以上の付加的な層を含んでいても良い。その他の一般的なカバーは、発泡ポリテトラフルオロエチレン等のような透湿性の多孔質材料によって作られている。
【０００８】
内側領域３４内の空気は、一般的に、周囲環境の水分よりも少ない水分を決して有しない。周囲環境の水分が多くなると、領域３４の水分もまた、カバーの外周端縁３２におけるカバー２０と面２４との間の隙間からの水分の流入（矢印３６によって示されている）によって上昇する。結局、周囲環境３８の水分と領域３４内の水分とは等しくなる。ひとたびミクロ環境内に付加的な水分が存在すると、それは、矢印４０によって示されているように捕獲されるようになり得る。水分レベルは迅速に上昇するようになり、空気は飽和する。内側領域３４の水分は決して周囲環境３８の水分以下まで低下しないので、一般的なカバーは、海洋環境及び高湿環境のような水分の高い環境においてはそれほど有効ではない。更に、ひとたび水分がミクロ環境内に進入すると、散逸させるのに全く長い時間がかかり得る。
【発明の概要】
【０００９】
一つの特徴においては、本発明は、保護カバー装置が対象物に適用されるときに、該対象物に隣接してミクロ環境を画成することによって対象物を保護するための保護カバー装置に関する。この保護カバー装置は、対象物に適用され且つカバーが対象物に適用されたときにミクロ環境を画成するカバーを含んでいる。該カバーは、該多孔質の透湿性層を含む第１の層を含んでいる。腐食防止剤源は、カバーが対象物に適用されたときにミクロ環境に対する少なくとも１つの腐食防止剤を提供する。腐食防止剤源は、カバーが対象物に適用されたときに腐食防止剤のうちの少なくとも幾分かが前記ミクロ環境内へ入るようにこのミクロ環境と連通している。
【００１０】
もう一つの特徴においては、本発明は、保護カバーが対象物に適用されたときに対象物に隣接してミクロ環境を形成することによって対象物の腐食を防止する保護カバー装置に関係している。保護カバー装置は、第１の面と第２の面とを有する第１の層を含んでいる。この第１の層は、水分を吸収し且つ蓄積するようになされた吸収剤を含んでいる。第２の層は、第１の層の第１の面に隣接して配置されており且つ液体不透過性である。カバーが対象物に適用されたときに、少なくとも１つの腐食防止剤を含んでいる腐食防止剤源がミクロ環境と流体連通する。
【００１１】
更に別の特徴においては、本発明は、対象物を水分から保護するためのパネル化されたカバー装置に関する。このパネル化された装置は、各々、第１の面と第２の面とを有している第１の層を含んでいる複数のパネルを含んでいる。第１の層は、水分を吸収し且つ蓄積するようになされた吸収材を含んでいる。第２の層は、第１の装置の第１の面に隣接して配置されている。第２の層は不透液性である。この複数のパネルの各々は、複数のパネルのうちの少なくとも１つの隣接するパネルに結合される。
【好ましい実施形態の説明】
【００１２】
本発明を図示する目的で、現在のところ好ましい本発明の形態を示している。しかしながら、本発明は、図面に示された構造及び手段そのものには限定されない。
同じ参照番号が同じ構成要素を示している図面を参照すると、図２は、全体が符号１００によって示されている腐食防止保護カバー装置を示している。カバー装置１００は、カバー１０１を含んでおり、該カバー１０１は、可撓性材料によって作ることができ且つ外側面１０２、内側面１０４及び特別な用途に適するように所望通りの形状とすることができる領域１０８を画成する外周端縁１０６を含んでいる。別の方法として、カバー１０１は、カバーされるべき対象物の形状に合致する形状又は対象物に適した別の形状に形成される堅牢な材料を含んでいても良い。面１１２上に載置されている金属対象物１１０のような対象物を覆ったとき、外側面１０２は、周囲環境１１４に晒され、内側面１０４は、内側面１０４と対象物１１０及び／又は面１１２との間に配置された内側領域１１６のような１以上の内側領域を含んでいるミクロ環境を画成する。
【００１３】
対象物１１０は、カバー１０１によって周囲環境内に存在する要素から保護されるけれども、周囲環境からの水分は、カバーの外周端縁１０６と面１１２との間の隙間を介して（矢印１１８によって示されているように）内側領域１１６を湿潤させる傾向があることが多い。本発明の特徴は、（矢印１２０によって示されているように）湿潤させつつある水分を吸収し且つ蓄積して、ミクロ環境の水分を低レベル（周囲環境１１４の水分以下であることが多い）に維持する。本発明のもう一つ別の特徴は、カバー１０１が、カバーの内側面１０４と接触状態となる対象物１１０の面上に存在するあらゆる水分を、吸い取り作用によって吸収し且つ蓄積するのを可能にする。この結果、金属対象物１１０を腐食しないように阻止する低水分のミクロ環境がもたらされる。
【００１４】
本発明の更に別の特徴によって、蓄積された水分を蒸発に適した状態にあるときに（矢印１２２によって示されているように）周囲環境１１４へ蒸発させることができるカバーの外側面１０２へ分散させることによって水分吸収及び蓄積特性を再生することが可能になる。本発明の更に別の特徴は、腐食防止剤が、例えば、膜１２３のような金属対象物１１０の面上に蓄積されるようにカバー１０１の下方に形成されたミクロ環境の領域１１６内へ１以上の腐食防止剤を分散させる能力である。
【００１５】
以下に更に詳細に説明するように、これらの及びその他の特徴の各々は、単独で又は相互に色々組み合わせられた状態で本発明の保護カバー装置１００に組み入れても良い。例えば、カバー１０１の一つの実施形態に、腐食防止特性ではなく水分吸収特性を設けても良い。同様に、別の実施形態において、水分吸収特性ではなく腐食防止特性を付与しても良い。もちろん、別の実施形態は、水分吸収特性と腐食防止特性との両方を含んでいても良い。これらの実施形態の各々は、所望通りに及び／又はとりわけ、表面吸い取り、端縁吸い取り、レーザー作用性、蒸発の促進及びパネル化特性のような種々の他の特徴に適するように任意に増大させるか又は補われても良い。
【００１６】
本発明の保護カバー装置１００の有益な特性は、実質的にあらゆる大きさ及び表面特性を有する対象物を保護するのに必要とされるあらゆる大きさ及び形状に作ることができることである。このような対象物のいくつかの異なった例としては、幾つか挙げると、コンテナ船のための容器、軍艦の甲板に取り付けられる鉄砲、建設機械、貯蔵された建設資材、空調装置及びバーベキューグリルがある。カバー１０１によって作られたパウチは、ほんの２、３を挙げると、軍需品、工具、拳銃及び電話並びにその他の電子機器を貯蔵するような形体とすることができる。当業者は、本発明の保護カバー装置１００のための広範囲の用途が存在することを認識するであろう。
【００１７】
図３は、本発明の保護カバー装置１００の一つの形体を示しており、この実施形態は、符号２００によって特定されたカバーを含んでいても良い。カバー２００は、透液性層２０２、不透液性層２０４及び透液性層と液体不透過性層との間にサンドイッチされた吸湿性層２０６を含んでいても良い。図２及び３を参照すると、透液性層２０２は、概して、カバー２００の内側面１０４を画成しており且つとりわけカバー内に吸湿性層２０６の構成材料（以下に説明する）を保護することができる。透液性層２０２は、内側領域１１６内の水分が吸湿性層２０６に到達するのを可能にするように透湿性であり且つカバー２００の内側面２０４と接触しているあらゆる液体の水が吸湿性層内へと吸い取られるようにさせるために透液性であっても良い。本発明は、幾分低い水分透過度を有する透液性層の使用を包含しているけれども、典型的な実施形態においては、透液性層２０２は、１０ｇ／ｍ２−時間よりも大きい水分透過度を有している。透液性層２０２は、とりわけ、織物、編み物、有孔膜、連続気泡発泡体、溶融物（メルトブロウン）若しくは不織布、又は、例えば、透液性及び透湿性である多孔質の連続気泡発泡体によってコーティングされた繊維のようなあらゆる適当な材料によって作ることができる。当業者は、本発明の広い範囲を理解するために、このような材料の微細な詳説が当業者にとって不要であるように、透液性層２０２に対して使用しても良い材料の広さ及び多様性を理解するであろう。
【００１８】
いくつかの用途に対しては、透液性層２０２は、繰り返しの使用及び広範囲の表面との継続的な接触に耐えることができる材料によって作られることは、必須ではないが一般的には好ましい。更に、いくつかの用途に対しては、透液性層２０２は、透液性層２０２と接触する対象物に対する損傷を避けることができるように、比較的滑らかで及び／又は軟らかいこともまた好ましいかも知れない。透液性層２０２に適した材料の例は、マサチューセッツ州、エヴェレットにあるＨＵＢ  Ｆａｂｒｉｃ  Ｌｅａｔｈｅｒ  Ｃｏｍｐａｎｙ，  Ｉｎｃ．，から入手可能なＫ−Ｔｏｏ（登録商標）という裏付けされていない編みナイロンである。他の適切な材料としては、とりわけ、ニュージャージ州、マリーヒルにあるＦａｂｌｏｃｋ  Ｍｉｌｌｓから入手可能なポリエステルメッシュＮｏ．９８６４型並びにニュージャージ州、ウェストウッドにあるＪａｓｏｎ  Ｍｉｌｌｓ  Ｉｎｃ．，及びニューヨーク州、インウッドにあるＡｐｅｘ  Ｍｉｌｌｓから入射可能であるナイロン、ポリプロピレン及びその他の編み物がある。これらの２〜３の例は、単に、発明者が好適であることを発見したいくつかの特別な材料である。好適な非編み物材料が広く入手可能であり且つ上記した編み物材料に対して容易に代用できることを容易に理解するであろう。従って、当業者はまた、例示的な材料の微細な開示は本発明の広い範囲を理解するために必要ではないことも容易に理解するであろう。
【００１９】
吸湿性層２０６は、あらゆる吸収材料又は材料の組み合わせを含んでいても良い。例えば、吸湿性層は、基材２１０及びとりわけ基材内に分散せしめられた例えばヒドロゲルのような超吸収性材料２０８を含んでいても良い。当業者は、多くの超吸収性材料及び基材材料が知られており且つ本発明と組み合わせて使用しても良いことを理解するであろう。例えば、番号を記すことによって本明細書に組み入れられているＢｒｕｅｇｇｅｍａｎｎらに付与された米国特許第６，０５１，３１７号は、吸湿性層２０６内で使用することができる多数の超吸収性基材材料を記載している。超吸収性材料２０８は、基材２１０全体に亘って分散させることができる粒状、繊維状又はその他の形体として提供されても良い。別の方法として、超吸収性材料２０８は、基材２１０内の概して別個の層内に配置しても良い。
【００２０】
基材２１０の受け入れ可能な材料の例としては、ウール、ガラス繊維、ポリマーフリース、毛羽木材パルプ等がある。繊維基材２１０は、吸水性であり且つ例えば１０ｇ／ｍ２時間のような高い毛管作用（より低い毛管作用も本発明に包含されるけれども）を有して、透液性層２０２を介する吸湿性層２０６と接触状態となる水分が、吸湿性層２０６内へと深く吸い取られて、存在する場合には超吸収性材料の利点を利用するようにするのが望ましい。基材２１０が示されているけれども、代替的な実施形態においては、基材によって支持され及び／又は基材内に配置される必要がない形体の超吸収性材料２０８を有することが排除されても良い。
【００２１】
上記したように、ヒドロゲルは、超吸収性材料２０８に適した超吸収性材料クラスの一つの例である。いくつかの形体のヒドロゲルは、水中での重量の４００倍までの水分を吸収することができる。このような大きな吸収能力によって、ヒドロゲルの粒子は、何回もそれらの元の大きさに膨潤することができる。ヒドロゲルの粒子が繊維基材２１０全体に適正に分配されない場合には、吸湿層２０６は、“水分遮断（ｈｙｄｒｏｂｌｏｃｋｉｎｇ）”を経験して、水分供給源に最も近いヒドロゲル粒子が、水分が繊維基材内のより遠くに吸い取られるのを遮断する程大きく膨潤する。吸収された水分のいくらかは、分散によって最終的に基材２１０内の深くに配置されたヒドロゲルに到達するけれども、分散は、特に水分が高い状態で水分遮断を受けるカバーの有用性を低下させるかも知れない比較的ゆっくりとしたプロセスである。従って、透液性層２０２に隣接した超吸収性材料及び基材が飽和したときに、基材が依然として吸湿性層２０６内へとより深く水分を吸い取ることができるように、水分遮断を最少にするか又は排除する方法で、基材２１０内にヒドロゲル型の超吸収性材料２０８を分配するために注意を払うことが推奨される。
【００２２】
透液性層２０４は、カバー２００の外側面１０２を画成しても良く且つ一般的に雨、海水のしぶき、露等のような周囲環境１１４内の液体がカバーの下方の内側領域１１６に到達するのを防止するように選択されても良い。必須ではないけれども、吸湿層２０６内に蓄積され及び／又はミクロ環境の内側領域１１６内に存在する水分が、上記したように、分散及び蒸発によって周囲環境１１４内へ逃げるのを可能にするために、１以上の透湿性材料によって作られるのが好ましい。典型的な実施形態においては、透湿率が低い透液性層もまた、ある種の環境において採用されても良いけれども、透液性層２０４は、１ｇ／ｍ２−時間より大きい透湿率を有する。
【００２３】
透液性層２０４内の液体透過率は、この層に対して採用されている透湿率よりも小さくなければならない。透液性層２０４内の透湿の１ｇ／ｍ２−時間の典型的な下限に対しては、この層内の液体透過率は、１ｇ／ｍ２−時間よりも小さい如何なる値とすることもできる。透湿率がより大きかった場合には、液体透過の対応する許容可能なレベルは、それが透湿率よりも小さいままである限り、より大きくなるであろう。蓄積された水分を逃がすことによって、カバー２００は、それ自体から再生することができる。すなわち、内側領域１１６が再び湿度負荷状態になる後続の期間中により多くの水分を吸収し且つ蓄積することができるように、外周環境内の湿度が低い期間中に、例えば、蒸発によって既に吸収し且つ蓄積された水分を外周環境１１４へと失う。有益的には、透液性層２０４はまた、吸湿層２０６の再生を加速するカバー２００に熱を付与するために太陽エネルギを吸収するように設計されていても良い。
【００２４】
透液性層２０４は、如何なる適切な織布材料若しくは不織布材料又はこれら２つの組み合わせを含んでいても良い。ここに記載し且つ添付された特許請求の範囲において使用されている不織布という用語は、例えば、とりわけ、膜、編み物、発泡材、フェルト、メルトブロウン、不織布、エアーレイド（ａｉｒ−ｌａｉｄ）、注型物、押出材料及び成形材料のような織られていないあらゆる材料を含む。例えば、不透液性層２０４が透湿性である一つの実施形態においては、透液性層は、２００デニールのナイロン製内側層と通気性のウレタン製の外側層のような１以上の種々の多孔質で透湿性の材料の層を含んでいても良い。このようなナイロン／ウレタン積層物は、マサチューセッツ州モンソンにあるＬＡＮＣＯＴＥＣ  Ｉｎｃｏｒｐｏｒａｔｅｄから入州可能である。その他の適当な多孔質の透湿性材料としては、発泡ポリテトラフルオロエチレン、ゴアテックス（登録商標）繊維（デラウエア州、ニューアークにあるＷ．Ｌ．Ｇｏｒｅ＆Ａｓｓｏｃｉａｔｅｄ，Ｉｎｃ．，）、ＳＵＮＢＲＥＬＬＡ（登録商標）繊維（ニューカレドニア州、グレンラーベンにあるＧｌｅｎ  Ｒａｖｅｎ  Ｍｉｌｌｓ  Ｉｎｃ．，）、Ｈｕｂ  Ｓｅｍｉ−Ｐｅｒｍｅａｂｌｅ  Ｆａｂｌｉｃ（マサチューセッツ州エベレットにあるＨｕｂ  Ｆａｂｌｉｃ  Ｃｏｍｐａｎｙ）等が代替的に使用されても良い。透液性層２０２と同様に、当業者は、不透液性層２０４のための適切な多孔質の透湿性材料の上記の例は、単に、この層のために使用されても良い多くの材料の代表的なものである。従って、このような適当な材料を網羅するリストは、本発明の広い範囲を理解するためには当業者にとって必要ではない。
【００２５】
カバー２００のもう一つ別の実施形態においては、不透液性層２０４は、条件がこのような移動が起こるのに適しているときに、吸湿層２０６内に含まれている水分が外周環境１１４内へ搬送されるのを可能にする非多孔質で吸湿性の膜を含んでいても良い。このような非多孔質で吸湿性膜の例としては、とりわけ、Ｖｒｏｕｅｎｒａｅｔｓらに付与された米国特許第４，４９３，８７０号に記載されているコポリエーテル・エステル・膜、例えば、ドイツ国ヴッパータールにあるＳｙｍｐａＴｅｘ  Ｔｅｃｈｎｏｌｏｇｉｅｓ  ＧｍｂＨから入手可能なＳＹＭＰＡＴＥＸ（登録商標）膜、共にＧｅｂｂｅｎに付与された米国特許第５，９８９，６９７号及び第５，７４４，５７０号に記載されているコポリエーテル・アミド及びデラウエア州ウィルミントンにあるＥ．Ｉ．ＤｕＰｏｎｔ  ｄｅ  Ｎｅｍｏｕｒｓ  Ｃｏｍｐａｎｙから入手可能な例えばＮＡＦＩＯＮ（登録商標）のようなスルホン酸基が散在せしめられたテトラフルオロエチレン基材を含んでいる膜がある。
【００２６】
一般的に、これらの膜は、非多孔質であって液体の水及びその他の物質がその中を通過できない。これらの膜の各々は、水分子を、比較的高い水分を有する膜の一方の側の面上領域から、比較的低い水分を有する膜の他方の側の面上領域まで、膜の特別な親水性ポリマー領域内での吸着／脱離プロセスによって搬送するように分子レベルで作用すると考えられる。典型的には、必須ではないが、これらの非多孔質の透湿性膜は、膜のための支持を提供する裏打ち層に連続的に結合されるか、さもなければ取り付けられる。これは、これらの膜が、例えば、数十ミクロンの厚み程度で極めて薄く、自立可能であり、典型的には、本発明のカバー２００の企図される用途のうちのいくつかに対しては十分に丈夫でないからである。このような積層された複合材の例としては、酸性染色され且つ耐久性のある撥水材によって処理されて１５ミクロンの厚みのＳＹＭＰＡＴＥＸ（登録商標）膜に積層された５００デニールの織られたＣＯＲＤＵＲＡ（登録商標）ナイロン繊維（ＣＯＲＤＵＲＡは、デラウエア州ウィルミントンにあるＥ．Ｉ．ＤｕＰｏｎｔ  ｄｅ  Ｎｅｍｏｕｒｓ  Ｃｏｍｐａｎｙの登録商標である）がある。この積層物は、ニューヨーク州ニューヨークにあるＢｒｏｏｋｗｏｏｄ  Ｃｏｍｐａｎｉｅｓ，  Ｉｎｃ．，から入手可能である。
【００２７】
もう一つ別の実施形態においては、カバー２００は、更に、より迅速に再生するか又は吸湿層２０６が外周環境１１４内の状態が蓄積された水分の蒸発を可能にしない場合には再生するようにさせる加熱要素２１２（図３）を含んでいる。このような加熱要素は、層のうちの一つの内部又は隣接する層間に配置された電気抵抗線の格子によって構成しても良い。別の方法として、加熱要素は、とりわけ、ＫＡＰＴＯＮ（登録商標）、ＮＯＭＥＸ（登録商標）、シリコンラバー若しくは雲母のような可撓性の絶縁物の層間に積層されたエッチングされた箔抵抗要素からなる薄い可撓性の加熱要素の列又はミネソタ州ミネアポリスにあるＭｉｎｃｏ  Ｐｒｏｄｕｃｔｓ  Ｉｎｃｏｒｐｏｒａｔｉｏｎ及びイリノイ州リッチモンドにあるＷａｔｌｏｗ  Ｇｏｒｄｏｎから入手可能な薄膜セラミック要素の列（ＫＡＰＴＯＮ（登録商標）及びＮＯＭＥＸ（登録商標）は、デラウエア州ウィルミントンにあるＥ．Ｉ．ＤｕＰｏｎｔ  ｄｅ  Ｎｅｍｏｕｒｓ  Ｃｏｍｐａｎｙの登録商標である）を含んでいても良い。当業者は、この機構が望ましい場合には、カバー２００内に組み入れることができる種々の加熱要素２１２を認識するであろう。
【００２８】
もう一つ別の実施形態においては、カバー２００は更に、上記したカバーの１以上の層内に又は付加的な層内に及び／又はカバーから分離された１以上の腐食防止剤供給源内に上記したカバーの１以上の層内に組み込まれた腐食防止剤２１４（図３）をも含んでいても良い。１以上の別個の別個の腐食防止剤供給源が設けられている場合には、各々が、例えば、カバーによって内側領域１１６内に画成されたミクロ環境内に配置されるか又はさもなければミクロ環境と連通されて配置されて、腐食防止剤（２１４）がミクロ環境に入り且つ金属対象物１１０（図２）に対する保護を提供することができるようにすることができる。腐食防止剤２１４として使用するための適切な材料の例としては、とりわけ、蒸気又は蒸気相腐食防止剤（ＶＣＩｓ）（“揮発性腐食防止剤”として知られてもいる）、接触性腐食防止剤及び移動性腐食防止剤がある。一般的に、ＶＣＩｓは、表面を保護するために、腐食剤と相互作用する単一分子層を形成するために、金属表面上で凝縮するイオンを放出する揮発性化合物である。接触性腐食防止剤は、一般的には、（これらはまた、一つの領域から別の領域へある程度浸透するけれども）保護を提供するために、保護されるべき対象物との表面対表面の接触を必要とする。移動性腐食防止剤は、固体拡散プロセスによって移動する。これらのタイプの腐食防止剤の各々は、一般的に、連続的自己補充性であり且つ環境的に良性である。これらの腐食防止剤は、特定の用途に適合するように、所望により、単独か又は互いに組み合わせて使用されても良い。
【００２９】
腐食防止剤の例としては、とりわけ、シクロヘキサンアンモニウムベンゾエート、エチルアミノベンゾエート、カルシウムスルホネート、ソジウムベンゾエート、アミン塩、アンモニウムベンゾエート、シリカ、スルホン酸ナトリウム、トリアゾール及びベンゾトリアゾールのようなトリアゾール誘導体、アルカリ二塩基酸塩、硝酸ナトリウムのようなアルカリ硝酸塩、トール油イミダドリン、アルカリ金属モリブデン酸塩、ジクロヘキシル硝酸アンモニウム、シクロヘキシルアミンカーボネート及びヘクスメチレンイミンニトロベンゾネートがある。これらのＶＣＩｓ材料は、とりわけ、ミネソタ州セントポールにあるＣｏｒｔｅｃ  Ｃｏｒｐｏｒａｔｉｏｎ、イリノイ州ウェストチェスタにあるＤａｕｂｅｒｔ  Ｃｏａｔｅｄ  Ｐｒｏｄｕｃｔｓ  Ｉｎｃｏｐｏｒａｔｅｅｄ、ニューヨーク州バッファローにあるＰｏｌｙ  Ｌａｍ  Ｐｒｏｄｕｃｔｓ、ジョージア州マコンにあるＭｉｌ−Ｓｐｅｃ  Ｐａｃｋａｇｉｎｇ  ｏｆ  Ｇｅｏｒｇｉａ  Ｉｎｃｏｒｐｏｒａｔｅｄ及びミシガン州グランドラピッドにあるＪａｍｅｓ  Ｄａｗｓｏｎ  Ｅｎｔｅｒｐｒｉｓｅ  Ｌｉｍｉｔｅｄを含む多くの供給元から入手することができる。Ｃｈａｎｄｌｅｒらに付与された米国特許第６，０２８，１６０号（参照番号を記すことによって本明細書に組み入れられている）は、腐食防止剤２１４として使用するのに適している上記の及びその他の化合物を列挙している。
【００３０】
上記したように、腐食防止剤２１４は、他の代替例のうち、カバー層から分離されている１以上の層に設けられた上記のカバー層のうちの１以上内に組み入れられても良いし、又は別個の腐食防止剤供給源内に設けられても良い。別個の層として提供されている場合には、腐食防止剤２１４は、例えば、２０２、２０４、２０６のような１以上の層に適用されるか、又は、とりわけ、ポリエチレン、ポリプロピレン又はナイロンのような適当な賦形剤材料を含んでいる別個の膜、織物、編み物、溶融物、スパンボンド、発泡材又はその他の層のような別個の層（図示せず）に組み入れられるコーティング内に組み入れられても良い。当業者は、種々の腐食防止剤が、腐食防止剤のための賦形剤を提供するための種々の樹脂及びその他の基材と如何にして結合することができるかを理解するであろう。例えば、上記したＣａｎｄｌｅｒらに付与された米国特許第６，０２８，１６０号は、生分解性のポリマー膜についての文脈内で賦形剤樹脂ＶＣＩ配合物について論じている。同様の調合物が非生分解性膜のために使用されても良い。更に、賦形剤樹脂ＶＣＩ配合物は、織物、編み物、溶融物、スパンボンド及び上記した発泡構造のような膜以外の構造を形成するために使用することができる。
【００３１】
カバー２００への腐食防止剤２１４の付加は、吸湿層が圧倒された場合の保護をカバーに提供し続けさせることによってカバーの腐食防止能力を高めることができる。必要とされない吸湿層２０６が存在する場合には（図８Ａ〜８Ｃ及びそれに関連する説明参照）、腐食防止剤２１４は、この層は常に保護を提供することを必要としないことによって腐食防止剤から負荷量を取り除くので、吸湿層の存在によって利益を得るかも知れない。図４〜８に示されているような本発明のカバーのあらゆる実施形態に、コーティング、別個の層、透液性層、吸湿性層及び不透液性層のうちの１以上内に組み入れられた形態並びに別個の供給源のようなあらゆる形態（その各々が本明細書に記載されている）で、腐食防止剤２１４が提供されても良いことは注目される。
【００３２】
層２０２、２０４、２０６は、あらゆる適切な方法によって相互に固着することができる。例えば、これらの層は、その液体及び蒸気移送特性を妨害せず、しかも、これらの層を相対的に物理的近接状態に保持するやり方で、カバー２００の領域１０８全体に亘って互いに結合されても良い。当該技術において知られている結合プロセスが、カバー２００の層を結合するか又は接合するために使用されても良い。例えば、熱接合又は多要素接着結合のような結合プロセスを使用しても良い。別の方法として、カバーの種々の層が、とりわけ、スティッチ溶着又は例えばリベットのような他の機械的結合部材のような他の手段によって互いに固着されても良い。
【００３３】
カバーの大きさ及び材料に応じて、外周端縁１０６に隣接してスティッチ溶着を設けることのみが必要とされるかも知れない。他の用途においては、領域全体に亘ってキルトスティッチを設けることが望ましいかも知れない。同様に、接合は、とりわけ、外周端縁のみが連続的になされても良いし又はキルティング仕上げであっても良い。もちろん、異なる層を互いに固着するため及び／又はカバー２００の異なる領域に層を固定するために、結合手段の種々の組み合わせが使用されても良い。例えば、連続的な接合によって不透液層２０４が吸湿層２０６に固定されても良く、一方、透液層２０２は、不透液層と吸湿層とが結合された組合体に、例えば、領域１０８内にキルトスティッチによって及び外周端縁１０６に隣接する連続的なスティッチによって固定されても良い。当業者はカバー２００の種々の層を順に固定する多くの変形例が分かるので、全ての可能な固定手段の微細な説明を本明細書において詳細に記載する必要はない。
【００３４】
更に別の代替的な実施形態においては、透液層２０４は、周囲環境内の好ましい状態毎に吸湿性層の再生を促進するために取り外すことができるようにするために、他の２つの層２０２及び２０６に取り外し可能に固定されても良い。この機能を促進するために、フックアンドループファスナ、スナップ、ジッパー等のような再結合可能な結合部材を設けても良い。更に、吸湿性層２０６は、繊維が空気流によって搬送され且つ分配されるシート形状の繊維の不織布を形成し次いでシート全体がバインダと樹脂との混合物によって固化されるプロセスとして当該技術において知られている風成（ａｉｒ−ｌａｉｄ）プロセスによって結合され又は形成されても良い。
【００３５】
図４は、符号３００によって特定されている本発明のカバー１０１の別の特別な実施形態を示している。カバー３００は、図３に示されたカバー２００の３つの層、すなわち、透液層３０２、不透液層３０４及び吸湿層３０６（これらの３つの層は、各々、層２０２、２０４、２０６と同一である）を含んでいても良い。これらの層に加えて、カバー３００は更に、レーダー作用層３０８を含んでいても良い。レーダー作用層３０８は、カバー３００の所望のレーダー特性に応じて、レーダー吸収材３１０、レーダー反射材３１２又はこれらの組み合わせを含んでいても良い。図２を参照すると、領域１０８全体がレーダー減衰性であるようにさせることが望ましいかも知れない。例えば、軍事用途においては、対象物の存在を秘密にするために、大きな対象物のレーダー断面を小さくすることが必要であるかも知れない。一方、領域１０８全体がレーダー増幅器であるようにさせることが好ましいかも知れない。例えば、民間用途においては、その存在を目立たせるために小さい船艇のレーダー断面を大きくすることが有利であるかも知れない。別の例においては、カバー３００に特別なレーダー断面を付与するために、別個のレーダー減衰領域、レーダー増幅領域及び／又は中立領域を交互に備えた領域１０８を設けることが望ましいかも知れない。
【００３６】
レーダー作用層３０８が不透液層３０４と吸湿層３０６との間に配置されて示されているけれども、別の場所に配置されても良い。例えば、レーダー作用層は、カバー２００等の外側表面１０２に隣接させて、吸湿層３０６と透液層３０４との間に配置されていても良い。更に、レーダー吸収材３１０とレーダー反射材３１２とは、不透液層３０４、吸湿層３０６及び透液層３０２のうちの１以上の中に組み込まれても良い。しかしながら、一般的に、カバー３００の蒸気及び液体搬送特性を妨害しないレーダー吸収材及びレーダー反射材３１０、３１２を選択することに注意を払うべきである。
【００３７】
レーダー吸収材３１０は、次いで、別個の繊維層又はカバー３００の層３０２、３０４、３０６のうちの１以上に織り込まれる糸とすることができるポリピロールをコーティングしたポリエステル繊維を含んでいても良い。このような繊維は、ＣＯＮＴＥＸ（登録商標）とい名前でサウスカロライナ州スパータンバーグにあるＭｉｌｌｉｋｅｎ＆Ｃｏ．，から入手可能である。別の方法として、レーダー吸収材３１０は、繊維母材若しくは層３０２、３０４、３０６のうちの１つに適用されているコーティング内に分散せしめられた個々の粒子及び／又は炭素、グラファイト等を含んでいても良く又は次いでカバー３００内に組み込まれる別個の層に適用される。レーダー吸収材の他の例としては、ＲＥＸレーダー吸収性マット（サウスカロライナ州スパータンバーグにあるＭｉｌｌｉｋｅｎ＆Ｃｏ．，）及びＲＦＷＰ  Ｗｅａｔｈｅｒｐｒｏｏｆ  Ｆｏａｍ（カリフォルニア州サンマルコスにあるＲ＆Ｆ  Ｐｒｏｄｕｃｔｓ，  Ｉｎｃ．，）がある。あらゆる適切な方法でカバー３００内に組み込まれた糸、ばらばらの粒子又はその他の形体として提供され得る銀、銅又はこのような金属の化合物等の金属を除いてはレーダー反射材３１２に対して同様の技術を使用することができる。
【００３８】
図２〜５を参照すると、符号４００によって特定されている本発明のカバー１０１の更に別の実施形態が示されている。図５においては、図示されている５層構造を有することができるカバー４００が、その外周端縁１０６が例えば船のデッキ、タールマカダム舗装の道路又はその他の類似した面とすることができる面１１２と接触している状態で示されている。このような用途においては、外周端縁１０６に隣接した領域において多量の液体の水がカバー４００によって吸収されることは一般的であり得る。これは、カバー４００によって領域１０８からはじかれる雨、海水のしぶき、露等のような周囲環境からの水分の多くが外周端縁１０６に隣接して端を上にしているカバーの傾斜部分の下方へと移動するからである。外周端縁１０６に隣接した領域でのカバー４００の飽和を防止するために、表面１１２上に蓄積されるかも知れない水分を吸収し且つ蓄積するための別個の領域を提供するために、図３の３層構造に付加的な層を追加しても良い。
【００３９】
従って、カバー４００は、外側の不透液層４０２、第１の吸湿層４０４、中間の不透液層４０６、第２の吸湿層４０８及び透液層４１０を含んでいても良く、これらは、図示されているような開示された順序で互いに対面させても良い。外側の不透液層４０２の主目的は、雨、海水のしぶき、露等が、ミクロ環境、例えば、カバー４００の下方の内部領域１１６内に浸透するのを防止することである。外側の不透液層４０２は、外周端縁１０６に、継ぎ目のない丈夫な構造を提供するために、折り返し４１２を含んでいても良い。第１の吸湿層４０４の主要な機能は、表面１１２上に集まる水分を吸収し且つ蓄積することであり、一方、第２の吸湿層４０８の主要な機能は、カバー４００の下方のミクロ環境内に捕捉される水分を吸収し且つ蓄積することである。
【００４０】
中間の不透液層４０６は、吸湿層の各々に蓄積された液体水分がこのような層のうちの別の層内へ浸透するのを防止する。外周端縁１０６に隣接した領域において、この分離は、第２の吸湿層４０８が表面１１２からの水分によって負担がかかりすぎるのを防止する。両方の不透液層は、状態が許容されるときに、蓄積された水分を周囲環境１１４へと消失させることによってカバー４００が受動的に再生するのを可能にするように透湿性であるのが好ましい。
【００４１】
中間の不透液層４０６の外周端縁は、開口部４１４を画成するために、カバーの全周に沿ってカバー４００の外周端縁１０６から横方向に隔てられている。カバー４００が金属ブロック１１０のような対象物を覆うようにかけられているときに、開口部４１４は、面１１２と接触するか又は若干隔てられていて、表面上に存在するあらゆる水分が第１の吸湿層４０４内へと吸い取られるのを可能にすることができる。選択された材料、吸収されるべき水分の体積等の設計パラメータに依存して、開口部４１４の幅４１６は変えても良い。
【００４２】
図６及び７は、本発明によるカバー５００を示しており、このカバー５００においては、カバーは、各々５０２で示されており、外側面５０４、内側面５０６及び外周端縁５０８を有している多数の別個のパネルにパネル化されている。パネル５０２は、カバー５００の外周端縁５０８に隣接して配置された結合部材５１０によって取り外し可能に相互に固着されても良く或いは同様の構造の他のパネル（図示せず）に固着されても良い。パネル化によって、本発明のカバー５００は、特別な用途に対して必要な大きさ及び形状に適合するように組み立てることができる。好みに合わせて改造することを更に促進するために、１以上のパネルを図６に示された矩形形状以外の形状に形成しても良い。パネル５０２は、必須ではないが、カバー５００を高度に輪郭化された面に一致させるために典型的に使用される比較的小さいパネルによって特別な用途に適合するのに望ましいあらゆる大きさとすることができる。例えば、高い起伏領域を有する比較的大きい対象物に対しては、パネル５０２は、０．０９３ｍ２（１ｆｔ２）程度とすることができる。もちろん、パネル５０２は、用途に応じてより大きくても又はより小さくても良く且つカバー５００内の種々のパネルは、大きさが互いに異なっていても良い。より大きなパネル５０２は、９．２９０ｍ２（１００ｆｔ２）、９２．９０３ｍ２（１，０００ｆｔ２）又はそれ以上であっても良い。
【００４３】
結合部材５１０は、典型的には可撓性のフックストリップ５１２と可撓性のループストリップ５１４とを含んでいるフックアンドループ型であっても良い。フックストリップ５１２とループストリップ５１４とは、１つのパネルの外周端縁が別のパネルの外周端縁の上に横たえられたときに、フックストリップとループストリップとが互いに係合してパネルを相互に固定するように、外周端縁５０８に隣接して外側面５０４と内側面５０６とに交互に固着されても良い。ループストリップ５１４は、その存在がその外周端縁５０８におけるカバー５００の吸湿性を妨げないように透液性とすることができる。このようなフックアンドループ結合部材はＶＥＬＣＲＯ（登録商標）銘柄のフックアンドループファスナ（オランダ国、キュラソーにあるＶｅｌｃｒｏ  Ｉｎｄｕｓｔｒｉｅｓ）等とすることができる。別の方法として、とりわけ、ボタン、ジッパー、スナップ、フックとハトメ、ハトメ及びレーシングのような他のタイプの結合部材を、結合部材５０４のために使用しても良く、又はパネルを互いに縫い合わせても良い。
【００４４】
図示された実施形態においては、各パネル５０２は、各々、図３のカバー２００の層２０４、２０６、２０２と同一である不透液性の外側層５１６、吸湿性中間層５１８及び透液性の内側層５２０からなる３層構造を含んでいる。しかしながら、当業者は、各パネル５０２は、上記し且つ下記したカバー３００、４００及び６００の構造のようなあらゆる他の構造を有していても良いことを容易に理解できるであろう。これに関係して、各パネル５０２は、特別な用途に適合するように所望されたここに記載された層及び／又は特徴の如何なる組み合わせを含んでいても良い。
【００４５】
図８Ａは、本発明の保護カバー装置１００の別のカバー６００を示している。カバー６００は、透湿層６０２及び少なくとも１つの腐食防止剤６０４を含んでいても良い。透湿層６０２は、あらゆる適切な多孔質又は非多孔質の透湿性材料によって作ることができ、これらの材料としては、とりわけ、カバー２００（図３）の不透液層２０４に関連して上記した発泡ポリテトラフルオロエチレン、コポリエーテルエステル、コポリエーテルアミド及びテトラフルオロエチレン／スルホン酸材料がある。非多孔質透湿層６０２は、これらの非多孔質性材料が層内を液体の水が通過するのを阻止するばかりでなく腐食防止剤６０４の分子がその中を通過するのも典型的に阻止する点において、一般的な多孔質不透液性材料よりも優れた機能的な利点を有するかも知れない。ほとんどの一般的な多孔質の透湿層は、少なくとも腐食防止剤の最も小さい分子がその中を通過するのを許容する。
【００４６】
典型的には、必須ではないが、透湿層６０２は、比較的薄い層であって、約５ミクロン乃至約１００ミクロン又はそれ以上の厚み程度であることが多い。このような薄い層は、自立性保護層、特に、ざらざらした気候要素を受ける大きな保護カバーとしての使用のためには一般的に実用的ではない。従って、カバー６００もまた、一般的には丈夫であるが通気性のある外殻を提供するために、比較的耐久性があり且つ透湿性材料によって作ることができる支持層６０６を含んでいても良い。支持層６０６は、透液層に連続的に結合されても良く且つ例えばカバー２００（図３）の透液層２０２と不透液層２０４に関連して上記した、織物、膜、編み物、発泡材、フェルト、溶融材料、スパンボンド材料、押出材料、成形材料及び発泡材料のようなあらゆる適切な多孔質材料によって作ることができる。
【００４７】
腐食防止剤６０４は、カバー２００の腐食防止剤２１４に関して上記した腐食防止剤を含む１以上の腐食防止剤とすることができる。腐食防止剤２１４と同様に、腐食防止剤６０４は、多くの方法のうちのいずれかによってカバー６００に設けることができる。例えば、図８Ａは、透湿層６０２内に組み込まれている腐食防止剤６０４を示している。この組み込みは、例えば、透湿層６０２の樹脂に１以上の腐食防止剤を添加することによって行われる。樹脂／腐食防止剤の混合は、カバー２００に関連したＶＣＩｓの文脈において上記されている。同様に、図８Ｂは、例えば、１以上の腐食防止剤を層６０８の樹脂と混合することによって、透湿層６０２の内側面に隣接して配置された任意的な透液及び／又は透湿層６０８内に組み込まれている腐食防止剤６０４を示している。層６０８は、層６０２に対して連続的か断続的に取り付けられても良く又はおそらくカバー６００の外周（図示せず）以外は全く層６０２に取り付けられていなくても良い。
【００４８】
図８Ｃは、カバー６００、例えば、透湿層６０２に塗布されるコーティング６１０内に組み込まれている腐食防止剤６０４を示している。コーティング６１０の透過性に応じて、コーティングは、透湿層６０２がその透湿機能を提供できるように連続的に又は断続的に適用しても良い。コーティング６１０は、コーティングとしてカバー６００に塗布するのに適したバインダ内の上記した腐食防止剤又はその他の腐食防止剤のうちのあらゆる１以上の腐食防止剤を含んでいても良い。
【００４９】
図９は、別個の腐食防止剤供給源６１２内に含まれている腐食防止剤６０４を示している。腐食防止剤供給源６１２は、カバー例えば図２の領域１１６によって画成されたミクロ環境内に１以上の腐食防止剤を保持し或いは解放するために、上記した層６０２、６０６、６０８及びコーティング６１０以外のいかなる適当な供給源であっても良い。例えば、腐食防止剤供給源６１２は、容器６１４及び容器に適切に固定される閉塞部材６１６を含んでいても良い。閉塞部材６１６及び／又は容器６１４は、腐食防止剤６０４がカバー６００の下方のミクロ環境から或いはミクロ環境内へ逃げるのを可能にするための１以上の開口部６１８を含んでいても良い。腐食防止剤供給源６１２は、例えば、腐食防止剤６０４がミクロ環境内に入り且つ金属対象物１１０（図２）に対する保護を提供することができるように、内側領域１１６のうちの１つの中に配置することによって、ミクロ環境と連通することができるどこの場所に配置しても良い。所望ならば、腐食防止剤供給源６１２は、ミクロ環境の外側に配置しても良く或いはミクロ環境と連通している１以上のダクト又はその他の導管（図示せず）を使用してミクロ環境と連通するように配置しても良い。
【００５０】
保護されるべき対象物の大きさ及び／又はミクロ環境の配置に応じて、例えば、ミクロ環境は、互いに流体連通していない内側領域１１６（図２）を含んでいても良く、１以上の腐食防止剤供給源６１２を使用しても良い。腐食防止剤供給源６１２には、任意的に、腐食防止剤６０４を逃がすための開口部６１８のためのシール６２０又はその他の手段を設けても良い。シール６２０は、腐食防止剤６１２がミクロ環境内に配置される直前に除去しても良い。
【００５１】
レーダー作用層３０８を含んでいる上記した図４のカバー３００と同様に、図８Ａ〜８Ｄに示されたカバー６００の実施例のいずれも、カバー３００と関連して上記した材料３１０、３１２のような１以上のレーダー反射及び／又はレーダー吸収材を含んでいるレーダー作用層を含んでいても良い。このようなレーダー作用材料は、層６０２、６０６、６０８若しくはコーティング６１０のいずれかの中に配置しても良く又はこれらの層と別個の層内に配置しても良く且つ透湿層６０２の両側に配置しても良い。当業者は１以上のレーダー作用材料をカバー６００内に組み込む方法を当業者は容易に理解できるであろうから、詳細な説明を本明細書に詳細に提供する必要がない。
【００５２】
本発明のカバー装置の上記の例示的な実施形態の各々においては、種々の層の大きさは特別に説明しなかった。例えば、カバー２００についての文脈内の吸湿層２０６の説明及びこの実施形態に関連した図３は、吸湿層が透液層２０２及び／又は不透液層２０４と同一の広がりを持つか否かを特に指示しなかった。当業者が理解できるであろうように、本発明によるカバーの種々の層は、カバーの面積と同一の広がりを有していてもよいが、カバーよりも面積が小さくても良い。例えば、上記した図３においては、吸湿層２０６及び／又は透液層２０２は、不透液層２０４のほんの一部分を覆うように延びていても良い。更に、吸湿層２０６及び／又は透液層２０２は、特別な配置、例えば、覆われるべき対象物の平らな保水表面に対応するか又は対応しないかも知れないある種の隔てられた位置に存在するように“区別”されても良い。
【００５３】
当業者は、これらの区別された位置が有する種々の配置をすぐさま認識するだろうけれども、“規則的な”配置の例としては、吸湿性及び／又は透液性の層の矩形領域がこれらの層の材料／特性が存在しない領域によって分離されている“窓ガラス状”の配置及びカバーが吸湿性及び／又は透液性層の材料／特性が交互に存在したり存在しなかったりするストリップを含んでいる“縞状の”配置がある。吸湿層及び透液層のこのタイプの区別は、このような層を含むあらゆる実施形態に適用可能である。別個の腐食防止剤層又はレーダー作用層のような他の層を、このような層を含んでいるあらゆる実施形態において同様の方法で区別して配置しても良い。もちろん、代替的に、このような層もまた、カバーと同一の広がりを有していても良い。同様に、腐食防止剤、レーダー作用材料又はその他の材料が、不透液層、吸湿層及び／又は透液層のうちの１以上の中に組み込まれている実施形態においては、場合により、腐食防止剤又はレーダー作用材料は、対応するカバーの面積に関して区別された位置に配置されても良い。
【００５４】
以上、本発明を例示的な実施形態に関して説明し且つ図示したけれども、当業者は、本発明の精神及び範囲から逸脱することなく、上記の及び種々の他の変更、省略及び追加を本発明に施しても良いことを理解すべきである。
【図面の簡単な説明】
【００５５】
【図１】図１は、対象物を覆った状態で示された従来技術によるカバーの断面図である。
【図２】図２は、対象物を覆っているカバーを示している、本発明の保護カバー装置の断面図である。
【図３】図３は、本発明の保護カバー装置の一つの実施形態の一部分の断面図である。
【図４】図４は、本発明の保護カバー装置の代替的な実施形態の一部分の断面図である。
【図５】図５は、本発明のカバーの特別な実施形態のための、図２に示されたカバーの一つの端縁の拡大図である。
【図６】図６は、相互に取り外し可能に固定された複数のパネルを含んでいる本発明の保護カバーの実施形態を示している斜視図である。
【図７】図７は、図６の線７−７に沿ったパネルのうちの一つの外周端縁のうちの１つの拡大断面図である。
【図８Ａ】図８Ａは、本発明の保護カバー装置の他の代替的な実施形態の一部分の拡大断面図である。
【図８Ｂ】図８Ｂは、本発明の保護カバー装置の他の代替的な実施形態の一部分の拡大断面図である。
【図８Ｃ】図８Ｃは、本発明の保護カバー装置の他の代替的な実施形態の一部分の拡大断面図である。
【図９】図９は、カバーとは別個の容器内に腐食防止剤を有している本発明の保護カバー装置の更に別の代替的な実施形態の一部分の拡大断面図である。
【図１】
2005528529.tif 000003
【図２】
2005528529.tif 000004
【図３】
2005528529.tif 000005
【図４】
2005528529.tif 000006
【図５】
2005528529.tif 000007
【図６】
2005528529.tif 000008
【図７】
2005528529.tif 000009
2005528529.tif 000010
【図９】
2005528529.tif 000011
【手続補正書】
【提出日】平成17年2月8日(2005.2.8)
【手続補正１】
【補正対象書類名】特許請求の範囲
【補正対象項目名】全文
【補正方法】変更
【補正の内容】
【特許請求の範囲】
【請求項１】
対象物に適用されたときに、該対象物に隣接してミクロ環境を画成することによって、対象物を保護するための保護カバー装置であって、
（ａ）対象物に適用され且つ対象物に適用されたときにミクロ環境を画成するカバーであって、非多孔質の透湿層からなる第１の層を含んでいるカバーと、
（ｂ）前記カバーが対象物に適用されたときに、前記ミクロ環境に少なくとも１つの腐食防止剤を提供する腐食防止剤供給源であって、前記カバーが対象物に適用されたときに前記ミクロ環境と連通して、前記腐食防止剤の少なくともいくらかが前記ミクロ環境に流入することができるようになされている腐食防止剤供給源と、
を含む保護カバー装置。
【請求項２】
請求項１に記載の保護カバー装置であって、
前記カバーが前記対象物に適用されたときに該対象物と対面する内側面を含んでおり、前記内側面に対面し且つ超吸収性材料を含んでいる第２の層を更に含んでいる、保護カバー装置。
【請求項３】
請求項１に記載の保護カバー装置であって、
前記非多孔質の透湿膜が、（ａ）コポリエーテルエステル、（ｂ）コポリエーテルアミド、（ｃ）１分子当たり最大３個の反応性イソシアネート基を有する枝分かれしたコポリエーテル及び（ｄ）過フルオロスルフォン酸生成物のうちの１つである、保護カバー装置。
【請求項４】
請求項１に記載の保護カバー装置であって、
前記カバーが、予め選択されたレーダー作用能力を有する少なくとも１つのレーダー作用材料を含んでいる、保護カバー装置。
【請求項５】
対象物に適用されたときに、該対象物に隣接してミクロ環境を画成することによって対象物を保護するための保護カバー装置であって、
（ａ）対象物に適用され且つ対象物に適用されたときにミクロ環境を画成するカバーであって、
（ｉ）透湿性材料からなる第１の層と、
（ｉｉ）前記第１の層に取り付けられ且つ多孔質材料からなり且つ前記第１の層のための支持を提供する第２の層と、
を含んでいるカバーと、
（ｂ）少なくとも１つの腐食防止剤を含み且つ前記少なくとも１つの腐食防止剤を前記ミクロ環境に提供するために前記対象物に適用されたときに前記ミクロ環境と連通する、腐食防止剤供給源と、
を含む保護カバー装置。
【請求項６】
請求項５に記載の保護カバー装置であって、
前記第１の層が内側面と外側面とを有しており、前記第２の層が前記外側面に対面しており、前記カバーは、前記内側面に対面し且つ透液性材料を含んでいる第３の層を更に含んでいる、保護カバー装置。
【請求項７】
請求項６に記載の保護カバー装置であって、
前記カバーは、前記第１の層と第３の層との間に配置された超吸収性の層を更に含んでいる、保護カバー装置。
【請求項８】
金属対象物に適用されたときに、該対象物に隣接してミクロ環境を画成することによって対象物の腐食を防止するための保護カバー装置であって、
（ａ）カバーであって、
（ｉ）第１の面と第２の面とを有し且つ水分を吸収し且つ蓄積するようになされた吸収材料を含んでいる第１の層と、
（ｉｉ）前記第１の層の第１の面に隣接して配置され且つ不透液性である第２の層と、
を含んでいるカバーと、
（ｂ）少なくとも１つの腐食防止剤を含んでおり且つ前記カバーが金属対象物に適用されたときに、ミクロ環境と流体連通する腐食防止剤供給源と、
含む保護カバー装置。
【請求項９】
請求項８に記載の保護カバー装置であって、
前記吸収材料がヒドロゲル超吸収性材料である、保護カバー装置。
【請求項１０】
請求項８に記載の保護カバー装置であって、
前記第２の層が透湿性である、保護カバー装置。
【請求項１１】
請求項１０に記載の保護カバー装置であって、
前記第２の層が非多孔質層を含んでいる、保護カバー装置。
【請求項１２】
金属対象物のための保護カバーのためのパネルであって、
（ａ）第１の面と第２の面とを有し且つ水分を吸収し貯蔵するようになされた超吸収性材料を含んでいる第１の層と、
（ｂ）前記第１の層の前記第１の面に隣接して配置されており、不透液性であり、外周端縁を有している第２の層と、
（ｃ）前記外周端縁に隣接して配置され、パネルを類似した別個のパネルに取り外し可能に結合するようになされた結合部材と、を含み、
前記パネルが少なくとも０．２７９ｍ２（３ｆｔ２）の面積を有している、パネル。
【請求項１３】
金属対象物に対する腐食を防止するための方法であって、
（ａ）カバーであって、
（ｉ）第１の面と第２の面とを有し且つ水分を吸収し蓄積するようになされた第１の層と、
（ｉｉ）前記第１の層の前記第２の面に隣接して配置され且つ不透液性である第２の層と、を含むカバーを準備するステップと、
（ｂ）前記カバーの下方にミクロ環境を形成するように、前記第１の層が前記金属対象物と対面するように、該金属対象物の一部分を前記カバーで覆うステップと、を含む方法。
【請求項１４】
請求項１３に記載の方法であって、
前記金属対象物上に保護膜を形成するように、前記ミクロ環境内に少なくとも１つの腐食防止剤を導入するステップを更に含んでいる、方法。
【請求項１５】
金属対象物の腐食を防止するための方法であって、
（ａ）非多孔質の透湿層を含むカバーを準備するステップと、
（ｂ）前記カバーの下方にミクロ環境を画成するために、前記金属対象物の少なくとも一部分を前記カバーで覆うステップと、
（ｃ）前記金属対象物上に保護膜を形成するために、前記ミクロ環境内に少なくとも１つの腐食防止剤を導入するステップと、を含む方法。
【国際調査報告】
2005528529.tif 000012